(57)【要約】【課題】優れた風合いと抗ピル性を有し、良好な品質および性能の繊維製品が得られる抗ピル性アクリル系繊維とその製造方法を提供する。【解決手段】少なくとも９２％以上のアクリロニトリルと、該アクリロニトリルと共重合性を有するビニル系モノマーを３質量％以上、６質量％未満、およびスルホン酸基含有ビニルモノマーを０．２質量％以上、２質量％未満からなるアクリロニトリル系ポリマーによる繊維で、単繊維繊度が０．７〜３．３ｄｔｅｘで、引っ張り強度が１．８ｃＮ／ｄｔｅｘ以上、結節強度が１．８ｃＮ／ｄｔｅｘ以下、結節伸度が２０％以下、結節強度と結節伸度の積が３０以下である抗ピル性アクリル系繊維及びその製造方法。【選択図】なし【特許請求の範囲】
【請求項１】
９２質量％以上のアクリロニトリルと、該アクリロニトリルと共重合性を有するビニル系モノマーを３質量％以上、６質量％未満、およびスルホン酸基含有ビニルモノマーを０．２質量％以上、２質量％未満からなるアクリロニトリル系ポリマーによるアクリル系繊維であって、単繊維繊度が０．７〜３．３ｄｔｅｘで、引っ張り強度が１．８ｃＮ／ｄｔｅｘ以上、結節強度が１．８ｃＮ／ｄｔｅｘ以下、結節伸度が２０％以下、結節強度と結節伸度の積が３０以下である抗ピル性アクリル系繊維。
【請求項２】
単繊維繊度が０．７ｄｔｅｘ以上１．０ｄｔｅｘ未満で、引っ張り強度が２．３ｃＮ／ｄｔｅｘ以上、結節強度が１．８ｃＮ／ｄｔｅｘ以下、結節伸度が２０％以下、結節強度と結節伸度の積が３０以下であることを特徴とする請求項１に記載の抗ピル性アクリル系繊維。
【請求項３】
単繊維繊度が１．０ｄｔｅｘ以上１．７ｄｔｅｘ未満で、引っ張り強度が２．３ｃＮ／ｄｔｅｘ以上、結節強度が１．５ｃＮ／ｄｔｅｘ以下、結節伸度が１５％以下、結節強度と結節伸度の積が２０以下であることを特徴とする請求項１に記載の抗ピル性アクリル系繊維。
【請求項４】
単繊維繊度が１．７ｄｔｅｘ以上２．２ｄｔｅｘ未満で、引っ張り強度が２．０ｃＮ／ｄｔｅｘ以上、結節強度が１．３ｃＮ／ｄｔｅｘ以下、結節伸度が１０％以下、結節強度と結節伸度の積が１３以下であることを特徴とする請求項１に記載の抗ピル性アクリル系繊維。
【請求項５】
単繊維繊度が２．２ｄｔｅｘ以上３．３ｄｔｅｘ以下で、引っ張り強度が１．８ｃＮ／ｄｔｅｘ以上、結節強度が１．２ｃＮ／ｄｔｅｘ以下、結節伸度が１０％以下、結節強度と結節伸度の積が１０以下であることを特徴とする請求項１に記載の抗ピル性アクリル系繊維。
【請求項６】
９２質量％以上のアクリロニトリルと、該アクリロニトリルと共重合性を有するビニル系モノマーを３質量％以上、６質量％未満、およびスルホン酸基含有ビニルモノマーを０．２質量％以上、２質量％未満からなるアクリロニトリル系ポリマーを用いて、有機溶媒を使用して、湿式紡糸法によるアクリル系繊維を製造するに際し、該ポリマー溶液濃度を２１〜２５質量％、原液粘度を５０〜３００ポイズ、原液温度を６０〜９０℃となるように調整し、溶媒濃度が５０〜６０質量％、温度が３０〜４５℃の凝固浴に紡出した後、乾燥緻密化処理前のゲル状繊維の膨潤度（繊維含水率）が８０〜１３０質量％となるように湿熱雰囲気下で延伸倍率３．５〜５．５倍に延伸、乾燥緻密化処理を行い、さらに繊維の熱収縮が５〜１５％となるように熱緩和処理を行うことを特徴とする抗ピル性アクリル系繊維の製造方法
【発明の詳細な説明】
【技術分野】
【０００１】
本発明は、優れた風合いと抗ピル性を有し、良好な品質および性能の繊維製品が得られる抗ピル性アクリル系繊維とその製造方法に関する。
【背景技術】
【０００２】
アクリル系繊維は他の合成繊維に比べ最も羊毛に類似した柔軟な風合い、保温性、嵩高性ならびに優れた染色性を有し、衣料用またはインテリア分野に多く利用されている。しかしながらアクリル系繊維の編織物は、着用中にその表面に毛羽、短毛等の絡まりあったピリングと呼ばれる毛玉が発生しやすく、編織物の外観を著しく損ない商品価値を低下させるという実用上の欠点がある。かかる状況を背景としてピリングの発生を防止するためにこれまでに多くの提案がなされている。
【０００３】
例えば特許文献１には、繊維の断面形状を真円化し特定の熱処理条件下で抗ピル性を向上させる方法が開示されている。また、特許文献２には繊維の引っ張り強度、結節強伸度を特定の範囲におさえることによって抗ピル性を向上させる方法が開示されている。また、特許文献３には溶媒の洗浄と延伸処理を施した糸条の膨潤度を２００％〜２２０％に制御することで強度３ｇ／ｄ以上、結節強度と結節伸度の積が２０以下であるアクリル系繊維の得る方法が開示されており、特許文献４には、繊維の引っ張り強度、結節強度を特定の範囲におさえ、さらに特定の繊維断面に賦形することによって抗ピル性を向上させる方法が開示されている。しかしながら、これらの文献に示される抗ピル性アクリル系繊維の抗ピル性能は、いずれも高度化する製品の要求水準を満たすためには不十分である。特に、近年ではアクリル系繊維を天然繊維や抗ピル性以外の機能を有するアクリル系繊維と混合使用される場合が多く、その際には従来提案されてきた抗ピル性アクリル系繊維では十分な性能を発揮することができないことが多い。さらに、これらを含む従来提案されてきた抗ピル性アクリル系繊維製造方法の多くは、繊維製造の生産性を大きく損なう方法であり、高機能化するほどにコスト高になるという問題があり、現実的に採用しがたいものであった。
【特許文献１】特開昭５９−１１６４０９号公報
【特許文献２】特開昭５９−１９２７１７号公報
【特許文献３】特許第２９５８０５６号公報
【特許文献４】特許第３６５６３１１号公報
【発明の開示】
【発明が解決しようとする課題】
【０００４】
本発明の目的は優れた風合いと抗ピル性を有し、良好な品質および性能の繊維製品が得られる抗ピル性アクリル系繊維とその製造方法を提供するものである。
【課題を解決するための手段】
【０００５】
本発明者らは、鋭意検討を重ねた結果、以下に示す本発明を見出すにいたった。
すなわち、本発明の第１の要旨は、９２質量％以上のアクリロニトリルと、該アクリロニトリルと共重合性を有するビニル系モノマーを３質量％以上、６質量％未満、およびスルホン酸基含有ビニルモノマーを０．２質量％以上、２質量％未満からなるアクリロニトリル系ポリマーによる繊維であって、単繊維繊度が０．７〜３．３ｄｔｅｘで、引っ張り強度が１．８ｃＮ／ｄｔｅｘ以上、結節強度が１．８ｃＮ／ｄｔｅｘ以下、結節伸度が２０％以下、結節強度と結節伸度の積が３０以下である抗ピル性アクリル系繊維である。
本発明の第２の要旨は、９２質量％以上のアクリロニトリルと、該アクリロニトリルと共重合性を有するビニル系モノマーを３質量％以上、６質量％未満、およびスルホン酸基含有ビニルモノマーを０．２質量％以上、２質量％未満からなるアクリロニトリル系ポリマーを用いて、有機溶媒を使用し、湿式紡糸法による抗ピル性アクリル系繊維を製造するに際し、該ポリマー溶液濃度が２１〜２５質量％、原液粘度が５０〜３００ポイズ、原液温度が６０〜９０℃となるように調製し、溶媒濃度が５０〜６０質量％、温度が３０〜４５℃の凝固浴に紡出した後、乾燥緻密化処理前のゲル状繊維の膨潤度（繊維含水率）が８０〜１３０質量％となるように、湿熱雰囲気下で延伸倍率３．５〜５．５倍に延伸、乾燥緻密化処理を行い、さらに繊維の熱収縮が１５％以内となるように熱緩和処理を行うことを特徴とする抗ピル性系繊維の製造方法である。
【発明の効果】
【０００６】
本発明によれば、優れた風合いと抗ピル性を兼備し、良質な品質、性能の繊維製品を得ることが可能な抗ピル性アクリル系繊維を提供する事ができ、セーター、肌着、ジャージ等の衣料用途において、単独あるいは綿、レーヨン、ウール等、他繊維と混紡し、紡績をした際の加工性が良好で、優れた風合いと品質を有する抗ピル性の繊維製品を提供する事を可能とするものである。
【発明を実施するための最良の形態】
【０００７】
以下に、本発明を詳細に説明する。
本発明に用いられるアクリロニトリル系ポリマーは９２質量％以上のアクリロニトリルを含有することが必要である。アクリロニトリルの含有率が９２質量％よりも少ない場合は、衣料用繊維として必要な繊維物性を損なうので好ましくない。また、該アクリロニトリルと共重合性を有するビニル系モノマーの含有率は３質量％以上、６質量％未満にすることが好ましい。ビニル系モノマーの含有率が３質量％未満の場合は、紡糸原液のゲル化が進行しやすくなるため工程管理が困難となり、６質量％以上の場合は、繊維が収縮しやすくなるため、熱収縮が５〜１５％となるように熱緩和処理を行う際の温度が低くなり、熱緩和処理に斑ができ易く、染色斑を引き起こすので好ましくない。また、スルホン酸基含有ビニルモノマーの含有率は０．２質量％以上２質量％未満にすることが好ましい。スルホン酸基含有ビニルモノマーの含有率が０．２質量％未満の場合は十分な染色性能が発揮されず、２質量％以上の場合は、染色性能は高まるものの、リング染色などの染色斑を引き起こすことがある。
【０００８】
また、アクリロニトリルと共重合可能なモノマーとしては、アクリル酸メチル、メタクリル酸メチル、あるいはこれらの（メタ）アクリル酸エステル類、酢酸ビニル、スチレン、アクリル酸アミド、２−ヒドロキシエチルメタクリレート、グリシジルメタクリレート、などが挙げられる。また、スルホン酸基含有ビニルモノマーとしては、アリルスルホン酸、メタリルスルホン酸、スチレンスルホン酸、ビニルスルホン酸、イソプレンスルホン酸、２−アクリルアミド−２−メチルプロパンスルホン酸またはこれらの金属塩類、およびアミン塩類等が好ましく用いられるが、本発明はここに挙げたモノマーに限定されるものではない。これらは、このようなポリマーを得るために重合方法は、水媒体中で実施する懸濁重合法が望ましい。
【０００９】
これらのポリマーを湿式紡糸する溶媒としては、ジメチルアセトアミド、ジメチルホルムアミド、ジメチルスルホキシド等の有機溶媒、硝酸、ロダン酸ソーダ、塩化亜鉛等の無機塩の溶媒が挙げられるが、好ましくはジメチルアセトアミド、ジメチルホルムアミド、ジメチルスルホキシド等の有機溶媒である。これは硝酸、ロダン酸ソーダ、塩化亜鉛等の無機塩の溶媒では、凝固速度が緩慢なため目的とする繊維を得がたいためである。また、用いるポリマーの還元粘度（０．５％ＤＭＦ溶液中、２５℃で測定）は１．４ｄｌ／ｇ以上、１．８ｄｌ／ｇ以下であることが好ましい。１．４ｄｌ／ｇ未満の場合には紡糸原液の曳糸性が不足し安定紡糸が難しくなり、１．８ｄｌ／ｇを超えると得られる繊維の強度、伸度が上昇するため、逆に抗ピル性は低下してしまう。
【００１０】
本発明の抗ピル性アクリル系繊維の繊度は、０．７〜３．３ｄｔｅｘである。引っ張り強度は、紡績工程等の加工工程通過性の点で、１．８ｃＮ／ｄｔｅｘ以上であることが必要であり、さらに（１）結節強度が１．８ｃＮ／ｄｔｅｘ以下、（２）結節伸度が２０％以下、かつ（３）結節強度と結節伸度の数値の積が３０以下の３つの条件を満足することが必要である。結節強度と結節伸度の数値の積が３０を超える場合は、繊維製品に対して良好な抗ピル性を与えることができない。また、結節強度と結節伸度の数値の積が３０以下であっても、結節強度が１．８ｃＮ／ｄｔｅｘを越える場合は、紡績工程でのフライ発生が著しく多くなり、他方、結節伸度が２０％を超える場合は、抗ピル性が低下するので好ましくない。また、さらに結節強度と結節伸度の数値の積は、８以上であることが、加工工通過性の点で好ましい。
さらに、これらの条件は繊度に依存し、抗ピル性と加工工程通過性のバランスの点で、単繊維繊度が０．７ｄｔｅｘ以上１．０ｄｔｅｘ未満の場合は、引っ張り強度が２．３ｃＮ／ｄｔｅｘ以上、結節強度が１．８ｃＮ／ｄｔｅｘ以下、結節伸度が２０％以下、結節強度と結節伸度の積が３０以下であること。単繊維繊度が１．０ｄｔｅｘ以上１．７ｄｔｅｘ未満の場合、引っ張り強度が２．３ｃＮ／ｄｔｅｘ以上、結節強度が１．５ｃＮ／ｄｔｅｘ以下、結節伸度が１５％以下、結節強度と結節伸度の積が２０以下であること。単繊維繊度が１．７ｄｔｅｘ以上２．２ｄｔｅｘ未満の場合、引っ張り強度が２．０ｃＮ／ｄｔｅｘ以上、結節強度が１．３ｃＮ／ｄｔｅｘ以下、結節伸度が１０％以下、結節強度と結節伸度の積が１３以下であること。また、単繊維繊度が２．２ｄｔｅｘ以上３．３ｄｔｅｘ以下の場合、引っ張り強度が１．８ｃＮ／ｄｔｅｘ以上、結節強度が１．２ｃＮ／ｄｔｅｘ以下、結節伸度が１０％以下、結節強度と結節伸度の積が１０以下であることがさらに好ましい。
【００１１】
本発明の抗ピル性アクリル系繊維の製造方法において、紡糸原液の原液粘度が非常に重要である。本発明の目的とする繊維物性を得るためには、紡糸原液の５０℃における落球粘度法（ＪＩＳ  Ｚ８８０３）により測定した粘度を５０ポイズ以上、３００ポイズ以下の範囲に調製することが必要である。原液粘度が５０ポイズ未満の場合には、繊維物性が低下し、十分な紡績性、加工性を得られなくなるだけでなく、繊維が失透し光沢が失われるとともに発色性が低下し、一方、原液粘度が３００ポイズを超えると繊維の物性が向上するため、抗ピル性は低下する。このような原液粘度を得るためには、用いるポリマーの還元粘度に依存するが、紡糸原液中のポリマー濃度を２１質量％以上、２５質量％以下とする必要がある。また、紡糸に供する際の紡糸原液の温度は６０〜９０℃が必要であり、好ましくは７５〜８５℃である。紡糸原液の温度が６０℃未満の場合は原液粘度が高くなるため、操業性上問題が多く、９０℃を超えると紡糸原液の着色など性質が変化する可能性があるため好ましくない。このように調製した紡糸原液は、通常の湿式紡糸装置を用いて紡糸される。
【００１２】
該紡糸原液を湿式紡糸するための凝固浴の組成は、有機溶媒を用いる場合には有機溶媒成分が５０〜６０％、水の成分が５０〜４０％であることが必要である。有機溶媒成分が５０％より低い場合は、抗ピル性能は高いものの、延伸後の膨潤度（繊維含水率）が高くなり生産性の低下を引き起こすだけでなく、脆く十分な繊維強度などの物性を得られなくなるため好ましくない。有機溶媒成分が６０％より高い場合は、凝固浴における糸切れなどが多くなり、操業上問題となることが多く好ましくない。凝固浴の温度は３０〜４５℃が必要であり、より好ましくは３５〜４１℃である。凝固浴の温度が３０℃より低い場合は、凝固浴における糸切れなどが多くなり、操業上問題となることが多く好ましくない。凝固浴の温度が４５℃より高い場合は、抗ピル性能は高いものの、延伸後の膨潤度（繊維含水率）が高くなり生産性の低下を引き起こすだけでなく、脆く十分な繊維強度などの物性を得られなくなり好ましくない。
【００１３】
かくして得られた凝固糸を熱水中で繊維中に残留する溶媒を洗浄しながら延伸する。この延伸倍率は３．５〜５．５倍が必要であり、好ましくは４．０〜５．０倍である。延伸倍率が３．５倍より低いと、繊維に十分な機械的強度を与えることができず、５．５倍を超える延伸は繊維の配向が進むために機械的強度が高く、抗ピル性能が得られない。また、得られた乾燥緻密化前のゲル状繊維の膨潤度は８０〜１３０％の範囲にあることが必要であり、さらに好ましくは９５〜１０５％の範囲である。膨潤度が８０％未満の場合には、抗ピル性能が不十分となり、膨潤度が１３０％を超える場合は、抗ピル性能は高いものの、乾燥負荷が高くなるため生産性の低下を引き起こし、繊維が脆く十分な繊維引っ張り強度などの物性が得られないため、紡績、編み立ての工程で繊維の損傷発生が激しくなり、さらには繊維が失透し光沢が失われ、繊維の風合いも著しく低下するため好ましくない。このようにして得られた延伸糸を定法により油浴処理、乾燥緻密化処理を行い、最後に繊維の熱収縮が５〜１５％となるように熱緩和処理を行いアクリル系繊維とする。熱緩和条件は繊維の熱収縮緩和率によって規定され、繊維の熱収縮が５％より低い場合、繊維の配向が高いために染色性が低い繊維となるため好ましくない。一方、繊維の熱収縮が１５％を超える場合、繊維強度が低下し、結節強度および伸度は増加するため、目的とする抗ピル性能が得られないため好ましくない。
【００１４】
以上のような製造方法により得た本発明の抗ピル性アクリル系繊維はカットして短繊維とされた後、紡績される。紡績糸の構成は、本発明の抗ピル性アクリル系繊維を１００％としてもよいし、他の繊維、例えば通常のアクリル系繊維、ポリエステル繊維、ナイロン繊維、レーヨン繊維等の合成繊維または化学繊維、綿、ウール、絹等の天然繊維と混紡して、紡績糸とすることも可能である。
【実施例】
【００１５】
以下、実施例によって本発明を具体的に説明するが、本発明は何等これらに限定されるものではない。なお、実施例中の「％」は、特記しない限りそれぞれ質量％を意味する。
なお、ここでは、５０℃における各原液の粘度測定は、ＪＩＳ  Ｚ８８０３  落球粘度法によって測定した。また、膨潤度（繊維含水率）は、紡糸工程において、延伸後、乾燥緻密化処理前のゲル状繊維を採取し、直径約４０ｃｍの遠心脱水機を使用し、３０００ｒｐｍ、１０分間の条件で、該ゲル状繊維の遠心脱水を行い、その遠心脱水処理後の質量をＬ０。さらに、該遠心脱水処理後のゲル状繊維を、１２０℃、６０分間の条件で、熱風乾燥機において乾燥後、デシケーター中で、室温まで温度を低下させた後の該ゲル状繊維の質量をＬ１としたとき、
（膨潤度）  ＝  （Ｌ０−Ｌ１）／Ｌ１  ×  １００  （％）
で、乾燥緻密化処理前のゲル状繊維の膨潤度（繊維含水率）を求めた。
また、編地の抗ピル性に関しては、ＩＣＩ法（ＪＩＳ  Ｌ  １０７６  Ａ法にて５時間試験）により評価した。
【００１６】
＜実施例１＞
アクリロニトリル９５％、酢酸ビニル４．４％、メタリルスルホン酸ソーダ０．６％からなる還元粘度１．８のアクリロニトリル系共重合体をジメチルアセトアミドに溶解し、ポリマー濃度２４％、５０℃における粘度が２００ポイズの紡糸原液を得た。
この紡糸原液を孔径０．０６ｍｍ、孔数５００００の紡糸ノズルを用いて、ジメチルアセトアミド濃度５６％、温度４１℃の凝固浴に湿式紡糸し、沸水中で溶媒を洗浄しながら４倍延伸を施した。この乾燥緻密化処理前のゲル状繊維の膨潤度は１００％であった。続いて油剤を付着させ１５０℃の熱ローラーで乾燥し、さらに緩和率が９％になるように１．７Ｋ加圧スチーム中で熱緩和処理を行い、単繊維繊度が１．７ｄｔｅｘの繊維を得た。
この繊維の引っ張り強度は２．４ｃＮ／ｄｔｅｘ、結節強度は１．４ｃＮ／ｄｔｅｘ、結節伸度は１１％であった。この繊維を５１ｍｍにカットし、２インチ紡により１／５２の紡績糸となし、天竺組織の編地に製編し、ＩＣＩ法で５時間評価した結果、抗ピル性５級を示した。
【００１７】
＜実施例２〜１２、比較例１〜８＞
同様に紡糸条件、熱緩和条件を変えて抗ピル性を評価した結果を表１に示した。
【表１】
2008038309.tif 000002
【００１８】
＜実施例１３〜２０、比較例９〜１２＞
実施例１、７、１０および比較例１、３、５、７で得た抗ピル性アクリル系繊維と、レギュラーアクリル系繊維、あるいは綿、あるいはレーヨンとを所定の混率で混綿し、紡績糸を作成した。この紡績糸を沸騰水中で処理した後、天竺組織に製編みし、ＩＣＩ法で５時間評価した結果を表２に示した。
【表２】
2008038309.tif 000003
【００１９】
表１および表２の結果から明らかなように、本発明に関わる諸工程要件を満たす条件にて製造されたアクリル系繊維は、それ自身が優れた抗ピル性能を有するだけでなく、他の繊維との混紡品においても良好な抗ピル性能を発現することが分かる。